Прибор для фотоколориметрического определения химической стойкости взрывчатых веществ
DEVICE FOR PHOTOCOLORIMETRIC DETERMINATION OF CHEMICAL RESISTANCE OF EXPLOSIVES

Предлагаемое изобретение относится к методам определения химической стойкости ВВ.
Известно несколько способов определения химической стойкости взрывчатых веществ. Одним из распространенных методов является проба на изменение цвета бумажки, в частности широко известная проба Гутмана, основанная на потемнении фильтровальной бумажки, смоченной водным сернокислым раствором дифениламина при температуре испытания 70°C.
Недостатком известного способа является его субъективность, так как конец испытания определяется непосредственно глазом. К недостаткам относится также отсутствие количественной оценки процесса распада.
Цель настоящего изобретения состояла в разработке такого метода химической стойкости, который позволил бы исключить элементы субъективизма и дал возможность регистрировать характер процесса распада во времени.
Эта цель достигнута путем измерения оптической плотности бумажки регистрирующим микрофотометром МФ-4 с записью кривых на самописце ЭППВ-3М и использованием замкнутого стеклянного термоблока, позволяющим проводить термирование образца и фотометрирование бумажки.
Предлагаемый фотометрический способ определения химической стойкости был опробован в лабораторных условиях на составе на основе октогена с тротил-коллоксилиновой связкой.
Ниже приводятся результаты испытаний (в табл. 1) и блок-схема установки и схема термоблока (рис. 1).
Исследуемый образец в виде прессованного столбика весом 300 мг помещается в термоблок, представляющий собой стеклянную кювету, которая сверху покрывается стеклянным колпаком, притираемым к предметному стеклу. В хвостовую часть колпака вводится индикаторная бумажка, фотометрируемый участок которой фокусируется на наблюдательный экран с прямоугольным вырезом в центре.
Для устранения влияния внешней среды открытый конец колпака закрывается пробкой. Свет от лампы, пройдя фотометрируемый участок и щель экрана, попадает на фотоэлемент, возбуждая в нем фототок, который поступает на самописец, вызывая отклонение пера. Фототок пропорционален оптической плотности фотометрируемого участка бумажки. При нагреве образца выделяемые продукты распада вызывают потемнение бумажки, которое регистрируется на диаграммной ленте самописца в виде кривой изменения оптической плотности во времени. За критерий химической стойкости берется угол наклона кривой к оси времени, что соответствует средней скорости изменения оптической плотности (Vcp).
Результаты испытания представлены в таблице 1 и на графиках рис. 2 (2а - 2г).
Таблица 1
№ образца
Характеристика образца
<img file="00000001.tif" he="12" wi="19" img-content="undefined" img-format="tif" />
Примечание
1
стойкий
0,04
график рис. 2а
2
стойкий
0,03
рис. 2б
3
нестойкий
0,2
рис. 2в
4
нестойкий
0,11
рис. 2г